(57)【要約】【課題】小型化が図られ、取扱いが簡便である電極装置を提供すること。【解決手段】電極装置１は、第１電極２と、第２電極３と、それらと接触するように、それらに跨がるイオン伝導性媒質７とを備える。イオン伝導性媒質７は、連続相である水相、および、連続相である油相を含む両連続マイクロエマルションからなる。水相および油相のうち、少なくともいずれか一方が、ゲルである。【選択図】図１
2020134164.tif 000002
【特許請求の範囲】
【請求項１】
第１電極と、
前記第１電極と間隔が隔てられる第２電極と、
前記第１電極および前記第２電極と接触するように、それらに跨がるイオン伝導性媒質とを備え、
前記イオン伝導性媒質は、連続相である水相、および、連続相である油相を含む両連続マイクロエマルションからなり、
前記水相および前記油相のうち、少なくともいずれか一方が、ゲルであることを特徴とする、電極装置。
【請求項２】
前記第１電極が、作用極であり、
前記第２電極が、対極であることを特徴とする、請求項１に記載の電極装置。
【請求項３】
前記作用極および前記対極と間隔が隔てられる参照極をさらに備え、
前記イオン伝導性媒質は、前記作用極、前記対極および前記参照極と接触するように、それらに跨がることを特徴とする、請求項２に記載の電極装置。
【請求項４】
前記水相および前記油相のうち、いずれか一方が、ゲルであることを特徴とする、請求項１〜３のいずれか一方に記載の電極装置。
【請求項５】
前記油相が、電解質を含有せず、
前記水相が、電解質を含有することを特徴とする、請求項４に記載の電極装置。
【請求項６】
前記第１電極および前記第２電極は、平帯形状を有し、
前記イオン伝導性媒質は、シート形状を有することを特徴とする、請求項１〜５のいずれか一項に記載の電極装置。
【発明の詳細な説明】
【技術分野】
【０００１】
本発明は、電極装置に関する。
【背景技術】
【０００２】
作用極、対極および参照極を備える電極装置を、対象物質を含む水溶液に浸漬し、作用極の電極電位を循環的に（ｃｙｃｌｉｃ）変化させるサイクリックボルタンメトリーなどの電気化学分析が知られている。
【０００３】
このような電気化学分析では、まず、電解セル（電解槽）を準備し、次いで、水溶液を電解セルに投入し、続いて、電極装置を容器内の溶液に漬ける。サイクリックボルタンメトリーでは、対象物質の拡散定数などが測定される。
【０００４】
また、電気化学分析の反応場として、両連続相マイクロエマルションが提案されている（例えば、下記非特許文献１参照。）。両連続相マイクロエマルションでは、水と油とがミクロスケールで両連続的に共存するため、親水性物質を水に溶解させるとともに、親油性物質を油に溶解させることにより、親水性物質および親油性物質の両方を電気化学分析することができる。
【先行技術文献】
【非特許文献】
【０００５】
【非特許文献１】藏屋英介著、「両連続相マイクロエマルションを用いた抗酸化物質の評価技術の開発」、博士論文、２０１５年９月２５日発行
【発明の概要】
【発明が解決しようとする課題】
【０００６】
しかし、特許文献１の両連続相マイクロエマルションを電気化学分析する場合には、液体である両連続相マイクロエマルションを、容器に収容する必要があり、分析装置の小型化を図るには、限界があり、また、液体を収容する容器の取扱いが不便であるという不具合がある。
【０００７】
本発明は、小型化が図られ、取扱いが簡便である電極装置を提供する。
【課題を解決するための手段】
【０００８】
本発明（１）は、第１電極と、前記第１電極と間隔が隔てられる第２電極と、前記第１電極および前記第２電極と接触するように、それらに跨がるイオン伝導性媒質とを備え、
前記イオン伝導性媒質は、連続相である水相、および、連続相である油相を含む両連続マイクロエマルションからなり、前記水相および前記油相のうち、少なくともいずれか一方が、ゲルである、電極装置を含む。
【０００９】
この電極装置では、イオン伝導性媒質が、第１電極および第２電極に跨がっているので、第１電極および第２電極間のイオン伝導を実施できる。
【００１０】
しかも、この電極装置では、水相および油相のうち、少なくともいずれか一方が、ゲルであるので、一方のゲルが他方の液体を内包することか、あるいは、両方がゲルであることにより、イオン導電性媒質の流動を抑制することができる。そのため、イオン導電性媒質を第１電極および第２電極に対して固定することができる。その結果、液体を収容する必要がなく、装置の小型化を図ることができるとともに、簡便に取扱うことができる。
【００１１】
本発明（２）は、前記第１電極が、作用極であり、前記第２電極が、対極である、（１）に記載の電極装置を含む。
【００１２】
この構成によれば、作用極からの電子移動によって酸化還元反応を生起させながら、作用極から対極までのイオン導電性媒質中のイオン伝導を確保することで、電極装置外部に電解質溶液を有しない状態での電気化学分析ができる。
【００１３】
本発明（３）は、前記作用極および前記対極と間隔が隔てられる参照極をさらに備え、前記イオン伝導性媒質は、前記作用極、前記対極および前記参照極と接触するように、それらに跨がる、（２）に記載の電極装置を含む。
【００１４】
この構成によれば、参照極の電位を基準として、電位差測定、電気伝導度測定、アンペロメトリー・ボルタンメトリー、交流インピーダンス測定などの電気化学測定を実施できる。
【００１５】
本発明（４）は、前記水相および前記油相のうち、いずれか一方が、ゲルである、（１）〜（３）のいずれか一方に記載の電極装置を含む。
【００１６】
水相のみがゲルであれば、水相および油相の両方がゲルである場合より、油相における脂溶性（疎水性あるいは親油性）の物質の拡散の自由度が高く、そのため、脂溶性の対象物質を油相に溶解および拡散させ、作用極において電気化学的に検出することができる。一方、水相中のゲルのネットワークは、イオン伝導の妨げとならないので、脂溶性の対象物質の検出応答性に優れる。そのため、脂溶性の対象物質を精度よく分析することができる。
【００１７】
油相のみがゲルである場合には、水相および油相の両方がゲルである場合より、水相の自由度が高く、そのため、親水性の対象物質を水相に溶解させれば、親水性の対象物質を迅速にイオン伝導させることができるので、親水性の対象物質の応答性に優れる。そのため、親水性の対象物質を精度よく分析することができる。
【００１８】
従って、これらの構成によれば、脂溶性の対象物質または親水性の対象物質を精度よく分析することができる。
【００１９】
本発明（５）は、前記油相が、電解質を含有せず、前記水相が、電解質を含有する、（４）に記載の電極装置を含む。
【００２０】
この構成によれば、油相に脂溶性の対象物質を溶解させれば、油相に電解質を含有させることなく、油相と水相との界面において、かかる脂溶性の対象物質を、迅速にイオン伝導させることができる。そのため、油相に電解質を含有させずに、脂溶性の対象物質を分析することがでる。
【００２１】
本発明（６）は、前記第１電極および前記第２電極は、平帯形状を有し、前記イオン伝導性媒質は、シート形状を有する、（１）〜（５）のいずれか一項に記載の電極装置を含む。
【００２２】
この構成によれば、電極装置を薄型化できる。
【発明の効果】
【００２３】
本発明の電極装置は、小型であり、簡便に取扱うことができる。
【図面の簡単な説明】
【００２４】
【図１】図１Ａ〜図１Ｃは、本発明の第１実施形態および第２実施形態の電極装置の製造工程を説明する平面図を示し、図１Ａが、電極装置を準備する工程、図１Ｂが、マスク層を配置する工程、図１Ｃが、イオン導電性媒質を配置する工程を示す。
【図２】図２Ａ〜図２Ｄは、本発明の第１実施形態および第２実施形態の電極装置の製造工程を説明する断面図であって、左側図が、図１Ａ〜図１ＣのＸ−Ｘ線に断面図であり、右側図が、図１Ａ〜図１ＣのＹ−Ｙ線に断面図である。図２Ａが、電極装置を準備する工程、図２Ｂが、マスク層を配置する工程、図２Ｃが、まだゲルになっていない両連続マイクロエマルションを配置する工程、図２Ｄが、イオン導電性媒質を形成する工程を示す。
【図３】図３は、図１Ｃおよび図２Ｄに示す電極装置によって、対象物質を含有する溶液を電気化学分析する態様を示す。
【図４】図４は、図１Ｃに示す第１実施形態の電極装置の変形例（別の参照極をイオン導電性媒質に接触させる）の平面図である。
【図５】図５は、図１Ｃに示す第１実施形態の電極装置の変形例（参照極を備えない電極装置）の平面図である。
【図６】図６は、比較例１のサイクリックボルタンメトリーで使用した測定装置の断面図を示す。
【図７】図７は、実施例１のサイクリックボルタモグラムおよび拡散定数を示す。
【図８】図８は、比較例１のサイクリックボルタモグラムおよび拡散定数を示す。
【図９】図９は、実施例２のサイクリックボルタモグラムを示す。
【発明を実施するための形態】
【００２５】
本発明の電極装置は、第１電極と、第２電極と、それらに跨がるイオン伝導性媒質とを備え、イオン伝導性媒質は、連続相である水相、および、連続相である油相を含む両連続マイクロエマルションからなり、水相および油相のうち、少なくともいずれか一方が、ゲルである。
【００２６】
＜第１実施形態＞
水相がゲルである電極装置の第１実施形態を説明する。
【００２７】
図１Ｃおよび図２Ｄに示すように、この電極装置１は、電気化学分析用電極または電気化学測定電極の一例である。電極装置１は、厚み方向に対向する一方面および他方面を有する略板形状を有する。また、電極装置１は、厚み方向に直交する長手方向に長く延び、厚み方向および長手方向に直交する短手方向に短く延びる平面視略矩形（縦長の長方形状）状を有する。
【００２８】
電極装置１は、基板２と、複数の電極３、４および５と、複数の電極３、４および５のそれぞれに対応する配線９と、マスク層６と、イオン伝導性媒質７とを備える。
【００２９】
基板２は、厚み方向に対向する一方面８、および、他方面を有する。また、基板２は、平面視において、電極装置１の外形形状を形成する。基板２の材料としては、例えば、ポリマー、セラミックス（アルミナなど）などの絶縁性材料が挙げられる。
基板２の寸法は、電極装置１の用途および目的に応じて適宜設定される。基板２の厚みは、例えば、３０００μｍ以下であり、また、例えば、１０μｍ以上である。また、基板２の短手方向長さが、例えば、５ｍｍ以上であり、また、例えば、１００ｍｍ以下、好ましくは、３０ｍｍ以下である。基板２の長手方向長さが、例えば、１０ｍｍ以上、好ましくは、２０ｍｍ以上であり、また、例えば、１０００ｍｍ以下、好ましくは、５０ｍｍ以下である。
【００３０】
複数の電極３、４および５は、基板２の一方面８に配置されている。具体的には、複数の電極３、４および５は、基板２の一方面８に接触している。また、複数の電極３、４および５は、基板２の長手方向一端部に配置されている。複数の電極３、４および５のそれぞれは、平帯形状（ストリップ形状）を有する。
【００３１】
また、複数の電極３、４および５は、互いに間隔を隔てて配置されている。複数の電極３、４および５は、第１電極の一例としての作用極３、第２電極の一例としての対極４、および、参照極５を備える。好ましくは、複数の電極３、４および５は、作用極３、対極４、および、参照極５からなる。
【００３２】
作用極３は、例えば、平面視略円板（円盤）形状を有する。作用極３の表面積は、例えば、例えば、５ｍｍ２以上、好ましくは、１０ｍｍ２以上である。
【００３３】
対極４は、作用極３に対して間隔を隔てて配置されている。具体的には、作用極４は、作用極３と中心を共有する平面視略円弧形状を有する。作用極４の中心角は、例えば、１５０度を超過し、好ましくは、１８０度を超過し、例えば、３６０度未満、好ましくは、２７０度未満である。対極４および作用極３間の間隔（最近接距離、以下同様）は、例えば、０．１ｍｍ以上、また、例えば、１０ｍｍ以下である。
【００３４】
参照極５は、作用極３および対極４に対して間隔を隔てて配置されている。具体的には、参照極５は、作用極３と中心を共有する平面視略円弧形状（または略Ｃ字形状あるいは、略Ｕ字形状）を有する。また、参照極５は、対極４の円弧形状を、その周方向に延長した円弧形状を有する。ただし、参照極５は、対極４の周方向一端部と、周方向に間隔が隔てられる。作用極４の中心角は、例えば、０度を超過し、好ましくは、３０度を超過し、例えば、１８０度未満、好ましくは、７５度未満である。
【００３５】
複数の電極３、４および５のそれぞれの長手方向他端縁は、３つの配線９のそれぞれの長手方向一端縁に連続している。３つの配線９は、長手方向に延び、短手方向に互いに間隔を隔てて対向配置されている。３つの配線９は、基板２の長手方向中間部から、長手方向他端部まで延びる。
【００３６】
複数の電極３、４および５と、配線９との材料としては、例えば、金属、炭素系化合物などが挙げられ、好ましくは、金属が挙げられる。とりわけ、作用極３および対極４の材料として、より好ましくは、金が挙げられる。参照極５の材料として、より好ましくは、銀が挙げられる。
【００３７】
複数の電極３、４および５の厚みと、配線９の厚みとは、例えば、同一であって、具体的には、例えば、５００μｍ以下、好ましくは、２５０μｍ以下、より好ましくは、１００μｍ以下であり、また、例えば、１０μｍ以上である。
【００３８】
マスク層６は、基板２の一方面８において、３つの配線９の長手方向一端部を被覆するように、配置されている。マスク層６は、基板２の長手方向中間部において、基板２の短手方向全体にわたって延びる平面視略矩形（フィルム）状を有する。マスク層６は、複数の電極３、４および５を区画する。マスク層６の材料として、例えば、上記した絶縁性材料（例えば、ポリマーなど）が挙げられる。
【００３９】
イオン伝導性媒質７は、作用極３、対極４および参照極５を被覆するように、それらに跨がる層（膜）形状を有する。また、イオン伝導性媒質７は、平面視において、作用極３、対極４および参照極５を含む略矩形シート形状を有する。イオン導電性媒質７は、基板２の一方面８における長手方向一端部に配置されている。イオン導電性媒質７は、作用極３の厚み方向一方面および側面と、対極４の厚み方向一方面および側面と、参照極５の厚み方向一方面および側面と、基板１０において作用極３、対極４および参照極５から露出する一方面８とに接触する。
【００４０】
イオン伝導性媒質７は、両連続マイクロエマルションからなる。両連続マイクロエマルションは、連続相である水相、および、連続相である油相を含む。両連続マイクロエマルションにおいて、水相は、例えば、水および電解質（例えば、硝酸ナトリウム、塩化ナトリウム、次亜塩素酸ナトリウム、次亜リン酸ナトリウム、亜リン酸ナトリウムなどの無機塩）を含有する。また、油相は、例えば、有機溶媒（トルエンなどの芳香族炭化水素、ヘキサンなどの脂肪族炭化水素など）を含有する。さらに、両連続マイクロエマルションは、水相および油相の界面に位置する界面活性剤（ラウリル硫酸ナトリウムなどのアニオン性界面活性剤）および補助界面活性剤（２−ブタノールなどの炭素数１以上５以下の低級アルコールなど）を含有する。界面活性剤および補助界面活性剤は、水相および油相の界面に位置する。
【００４１】
上記した電解質、有機溶媒、界面活性剤、および、補助界面活性剤のそれぞれの例示、種類、配合割合（水の配合割合を含む）、および、両連続マイクロエマルションの調製方法などは、例えば、特表平９−５０９１９６号公報、上記非特許文献１などに詳述される。
【００４２】
そして、この第１実施形態では、水相がゲルである。水相は、ハイドロゲルとして調製される。
【００４３】
ハイドロゲルは、水相から形成されるネットワーク構造を有していれば、軟質ゲル（膨潤ゲルを含む）、硬質ゲル（例えば、ケイ酸が部分脱水されたシリカゲルなど）のいずれであってもよい。ハイドロゲルとして、好ましくは、水が膨潤した軟質のハイドロゲルが挙げられる。
【００４４】
ハイドロゲルでは、後述する第１のゲル化剤が水相中で３次元網目構造を分子レベルで形成している。
【００４５】
水相を軟質のハイドロゲルとして調製するには、水相に第１のゲル化剤を含有させる。
【００４６】
第１のゲル化剤としては、例えば、ゲル化剤原料を水相に配合し、その後、水相中で、ゲル化剤原料を反応させて、第１のゲル化剤を生成すると同時に、水相がゲルとなる第１のタイプ、例えば、第１のゲル化剤を水相に配合し、その後、加熱により、第１のゲル化剤を水相に一旦溶解させ、その後、冷却によって、水相がゲルとなる第２のタイプ、例えば、第１のゲル化剤を水相に配合し（加熱および冷却することなく）混合することによって、水相がゲルとなる第３のタイプなどを含む。なお、上記した第１〜第３のタイプは、明確に峻別されず、例えば、重複することが許容される。
【００４７】
第１のタイプとしては、例えば、ポリアクリルアミド化合物、ポリアクリル酸塩化合物、ポリビニルアルコール、ポリアミノ酸化合物などの合成高分子などが挙げられる。
【００４８】
第２のタイプとしては、例えば、寒天、ゼラチン、アガロース、カラギナン、アルギン酸などの天然高分子などが挙げられる。
【００４９】
第３のタイプとしては、例えば、第１のタイプで例示した合成高分子などが挙げられる。
【００５０】
これらは、単独使用または併用することができる。
【００５１】
好ましくは、第１および第３のタイプ、より好ましくは、第１のタイプ、具体的には、ポリアクリルアミド化合物が挙げられる。
【００５２】
ポリアクリルアミド化合物は、アクリルアミド系モノマーを主成分として含有するモノマー成分のポリマーである。なお、モノマー成分は、上記したゲル化剤原料に含まれる。アクリルアミド系モノマーとしては、例えば、アクリルアミド、メタクリルアミドなどのノニオン性モノマー、例えば、（メタ）アクリルアミド−メチルプロパンスルホン酸塩（具体的には、ナトリウム塩）などのアニオン性モノマーなどが挙げられる。好ましくは、ノニオン性モノマー、より好ましくは、アクリルアミドが挙げられる。モノマー成分における主成分（好ましくは、アクリルアミド系モノマー）の割合は、例えば、５０質量％超過、好ましくは、７０質量％以上である。
【００５３】
また、モノマー成分は、例えば、メチレンビス（メタ）アクリルアミドなどの、ビニル基を２つ有する架橋性モノマーを含有することができる。モノマー成分における水溶性架橋剤の割合は、上記した主成分の残部である。
【００５４】
ポリアクリルアミド化合物は、第１のタイプとして使用される場合には、例えば、水相に上記したモノマー成分を水溶性開始剤とともに配合し、また、油相を配合して両連続マイクロエマルションを調製し、その後、モノマー成分を、例えば、光、熱などによって重合して、調製される。水溶性開始剤は、モノマー成分とともにゲル化剤原料を構成する。水溶性開始剤としては、例えば、熱開始剤、光開始剤（具体的には、１−［４−（２−ヒドロキシエトキシ）−フェニル］−２−ヒドロキシ−２−メチル−１−プロパン−１−オン（イルガキュア２９５９）などのヒドロキシケトン化合物）などが挙げられ、好ましくは、光開始剤が挙げられる。モノマー成分１００質量部に対する水溶性開始剤の配合部数は、例えば、１質量部以上、好ましくは、５質量部以上、例えば、２５質量部以下、好ましくは、１５質量部以下である。
【００５５】
水および電解質の合計１００質量部に対する第１のゲル化剤の割合（あるいはゲル化剤原料の割合）（モノマー成分および水溶性開始剤の合計の割合）は、例えば、１質量部以上、好ましくは、５質量部以上であり、また、例えば、４０質量部以下、好ましくは、２５質量部以下である。
【００５６】
このイオン導電性媒質７は、第１のゲル化剤によってゲルとなった水相と、水相より自由度が高い油相とが、それぞれが連続相として形成される両連続マイクロエマルションである。電解質は、水相に含有されている。界面活性剤および補助界面活性剤は、水相および油相の界面に位置する。
【００５７】
この両連続マイクロエマルションでは、水相および油相がともに連続していることから、水相のゲルが、３次元網目構造を形成でき、この３次元網目構造の空隙に、油相が存在する。油相は、液体のままゲルとなった水相に内包されて（取り込まれて）おり、上記した空隙中を比較的自由に移動できる。
【００５８】
なお、油相の自由度は、ゲルである水相の自由度より高い一方で、両連続マイクロエマルション中では、微小な上記した空隙に存在するため、イオン導電性媒質７における水相からの脱漏が抑制される。
【００５９】
イオン導電性媒質７の厚みは、基板１０の一方面８とイオン導電性媒質７の厚み方向一方面との距離であって、例えば、１０μｍ以上、好ましくは、１００μｍ以上であり、また、例えば、１５００μｍ以下である。
【００６０】
電極装置１を製造するには、例えば、まず、図１Ａおよび図２Ａに示すように、基板２と、その一方面８に配置される複数の電極３、４および５と備える電極基板１０を準備する。なお、電極基板１０は、複数の電極３、４および５に連続する３つの配線９を基板２の一方面８に備える。電極基板１０は、市販品を用いることができる。
【００６１】
次いで、図１Ｂおよび図２Ｂに示すように、マスク層６を電極基板１０に配置する。例えば、ポリマーからなるフィルムを、電極基板１０に貼り付ける。
【００６２】
その後、図１Ｃ、図２Ｃ〜図２Ｄに示すように、イオン導電性媒質７を、電極基板１０において、作用極３、対極４および参照極５に接触し、これらに跨がるように、配置する。
【００６３】
例えば、まず、水相がまだゲルになっていない両連続マイクロエマルションを調製する。具体的には、第１のゲル化剤が第１のタイプであれば、水、電解質、有機溶媒、ゲル化剤原料（モノマー成分および水溶性開始剤）、界面活性剤、補助界面活性剤を配合し、これらを混合する。なお、電解質は、予め水に溶解された電解質水溶液と調製し、これを配合することもできる。
【００６４】
これにより、水、電解質およびゲル化剤原料が含有された水相と、有機溶媒が含有された油相と、それらの界面に存在する界面活性剤および補助界面活性剤とを含有する両連続マイクロエマルションが調製される。
【００６５】
続いて、上記した両連続マイクロエマルション１３を、電極基板１０において、作用極３、対極４および参照極５に接触し、これらに跨がるように、配置する。具体的には、両連続マイクロエマルション１３を電極基板１０の作用極３、対極４および参照極５に対して、例えば、塗布（滴下を含む）（図２Ｂの右側図参照）する。
【００６６】
この際、マスク層６は、常温（２５℃）である液体である両連続マイクロエマルション１３が配線９に向かって流れ出すことを抑制する堰部として機能する。
【００６７】
その後、両連続マイクロエマルション１３中の水相をゲル化する。開始剤が光開始剤を含有する場合には、紫外線を両連続マイクロエマルション１３に照射する。具体的には、両連続マイクロエマルションの厚み方向一方側に、例えば、透光性を有するカバー材１１（仮想線）を配置し、続いて、カバー材１１を介して、両連続マイクロエマルション１３に紫外線を照射する。これによって、水相において、ゲル化剤原料におけるモノマー成分が水溶性開始剤の存在下で重合して、第１のゲル化剤が調製される。第１のゲル化剤の調製と同時に、水相中において第１のゲル剤が３次元網目構造を分子レベルで形成して、水相のネットワーク構造を形成する。これによって、水相がゲル（化学ゲル）となったイオン導電性媒質７が調製される。
【００６８】
イオン導電性媒質７中、電解質は、水相に含有されており、水相中でイオンとなっている。イオン導電性媒質７中、界面活性剤および補助界面活性剤は、水相および油相の界面に存在する。
【００６９】
これによって、電極基板１０と、作用極３、対極４および参照極５に接触し、これらに跨がるイオン導電性媒質７とを備える電極装置１が製造される。
【００７０】
次に、電極装置１を用いて、脂溶性（疎水性あるいは親油性）の対象物質を含有する溶液１４について、電位制御測定の一例としてのサイクリックボルタンメトリーを実施する方法を説明する。
【００７１】
電極装置１は、上記した方法で準備する。また、３つの電極９のそれぞれの長手方向他端部を、図示しないラインを介して、ポテンシオスタットと電気的に接続する。
【００７２】
続いて、図３に示すように、イオン導電性媒質７に溶液１４を配置する。
【００７３】
溶液１４は、例えば、脂溶性の対象物質、および、脂溶性の対象物質を溶解する脂溶性の溶媒を含む。脂溶性の対象物質は、特に限定されず、例えば、フェロセン、抗酸化物質などを含む。脂溶性の溶媒としては、例えば、上記した有機溶媒（トルエンなどの芳香族溶媒）、食用油（オリーブオイルなど）、化粧用油などが挙げられる。
【００７４】
例えば、溶液を、塗布（滴下）により、イオン導電性媒質７に含浸させる。具体的には、溶液を、イオン導電性媒質７の厚み方向一方側（例えば、上側）から、イオン導電性媒質７の厚み方向一方面に対して塗布（滴下）する。溶液の塗布（滴下）量は、イオン導電性媒質７に含浸され、作用極３および対極４間のイオン伝導を確保できれば、特に限定されない。
【００７５】
これにより、対象物質は、脂溶性であることから、油相に分配される。つまり、脂溶性の対象物質は、ゲルである水相ではなく、油相に移行する。
【００７６】
その後、サイクリックボルタンメトリーによって、作用極３の電極電位を循環的に変化させる。
【００７７】
すると、対象物質のイオンは、油相の近傍に連続して存在する界面（油相および水相の界面）から、作用極３および対極４間における水相を伝わる。
【００７８】
これよって、例えば、ピーク電流を検出して、これに基づいて、脂溶性の対象物質の拡散定数Ｄを取得する。具体的には、下記式（１）に各パラメータを代入して、拡散定数Ｄを得る。
【００７９】
【数１】
2020134164.tif 000003
【００８０】
式中、各パラメータを以下に記載する。
ｉｐ：ピーク電流
ｎ＝対象物質の当量／モル
Ａ＝作用極３の表面積ｃｍ２
Ｄ＝拡散係数（ｃｍ２／秒）
Ｃ＝対象物質の濃度（ｍｏｌ／ｃｍ３）
ｖ＝掃引速度（Ｖ／秒）
そして、この電極装置１では、イオン伝導性媒質７が、作用極３および対極４に跨がっているので、作用極３および対極４間のイオン伝導を実施できる。
【００８１】
しかも、この電極装置１では、両連続マイクロエマルションにおける水相がゲルであるので、水相のゲルが油相の液体を内包することにより、イオン導電性媒質７の流動を抑制することができる。そのため、イオン導電性媒質７を作用極３および対極４に対して固定することができる。その結果、非特許文献１のような溶液１４（図６参照）を収容する必要がなく、装置の小型化を図ることができるとともに、電極装置１を簡便に取扱うことができる。
【００８２】
また、この電極装置１では、作用極３からの電子移動によって酸化還元反応を生起させながら、作用極３から対極４までのイオン導電性媒質７中のイオン伝導を確保することで、電極装置１外部に電解質溶液を有しない状態での電気化学分析、具体的には、サイクリックボルタンメトリーできる。
【００８３】
さらに、この電極装置１では、参照極５の電位を基準として、電位差測定、電気伝導度測定、アンペロメトリー・ボルタンメトリー、交流インピーダンス測定などの電気化学測定を実施できる。
【００８４】
また、この電極装置１では、油相に脂溶性の対象物質を溶解させることにより、油相に電解質を含有させることなく、油相と水相との界面において、かかる脂溶性の対象物質を、迅速にイオン伝導させることができる。そのため、油相に電解質を含有させずに、脂溶性の対象物質を分析することがでる。
【００８５】
また、この電極装置１では、作用極３、対極４および参照極５が平帯形状を有し、イオン導電性媒質７がシート形状を有するので、電極装置１を薄型化できる。
【００８６】
＜第１実施形態の変形例＞
以下の各変形例において、上記した第１実施形態と同様の部材および工程については、同一の参照符号を付し、その詳細な説明を省略する。また、各変形例は、特記する以外、第１実施形態と同様の作用効果を奏することができる。さらに、第１実施形態およびその変形例を適宜組み合わせることができる。
【００８７】
第１実施形態の電極装置１の製造方法では、まず、水相がまだゲルになっていない両連続マイクロエマルションを作用極３、対極４および参照極５に配置し、その後、水相をゲル化した。
【００８８】
しかし、図示しないが、例えば、まず、水相がゲル化した両連続マイクロエマルションの膜を調製し、次いで、両連続マイクロエマルションの膜を、作用極３、対極４および参照極５に接触させる（貼着する）こともできる。この際、両連続マイクロエマルションの膜に、対象物質を含有する溶液を予め含浸させ、その後、溶液が含浸された膜を、作用極３、対極４および参照極５に接触させて、溶液１４の塗布（滴下）を省くこともできる。
【００８９】
また、ゲル化剤の好適例として第１のタイプを用いてイオン導電性媒質７の調製を説明したが、ゲル化剤の別の好適例である第３のタイプとして、予め（別途）合成された合成高分子（ポリアミド化合物）を水相に配合して（分散させて）、水相をゲルにすることもできる。
【００９０】
また、図３では、対象物質を含有する溶液をイオン導電性媒質７の厚み方向一方面に対して塗布（滴下）しているが、別途作製したイオン導電性媒質７の厚み方向他方面に塗布し、その後、かかるイオン導電性媒質７の他方面を作用極３、対極４および参照極５に接触させることもできる。あるいは、電極基板１０に形成されたイオン導電性媒質７を、電極基板１０から、それらの間に隙間が形成されるように一旦剥離し、その後、イオン導電性媒質７および電極基板１０の隙間に、対象物質を含有する溶液１４を配置し、その後、イオン導電性媒質７を電極基板１０に再度配置することもできる。
【００９１】
また、図示しないが、作用極３、対極４および参照極５のそれぞれの形状は、上記に限定されず、例えば、櫛形形状（櫛形電極状）でもよい。
【００９２】
好ましくは、作用極３、対極４および参照極５のそれぞれを平帯形状に形成し、かつ、イオン伝導性媒質７をシート形状に形成する。この構成によれば、電極装置１を薄型化できる。
【００９３】
また、第１実施形態では、電極装置１は、基板２を備えるが、例えば、図示しないが、電極装置１が基板２を備えなくてもよい。
【００９４】
また、第１実施形態では、電極装置１は、マスク層６を備えるが、例えば、図示しないが、電極装置１がマスク層６を備えなくてもよい。
【００９５】
これらの構成によれば、イオン伝導性媒質７が、作用極３、対極４および参照極５に接触するように、跨がっているので、作用極３で酸化還元反応を生起させながら、対極４では、対応する酸化還元反応を生起させて、参照極５の電位を基準として、精度よくポテンシオメトリーすることができる。
【００９６】
また、電位制御測定以外にも、ガルバノスタット（電流制御測定）を実施することができる。この構成では、イオン伝導性媒質７が、作用極３、対極４および参照極に接触するように、跨がっているので、精度よくガルバノスタットを実施することができる。
【００９７】
また、図５に示すように、電極装置１が、参照極５を備えず、作用極３および対極４を備えることができる。この構成によれば、作用極３および対極４によって、それらの間に生じる対象物質の電位差を測定することもできる。具体的には、作用極３からの電子移動によって酸化還元反応を生起させながら、作用極３から対極４までのイオン導電性媒質７中のイオン伝導を確保して、電極装置１外部に電解質溶液を有しない状態でのサイクリックボルタンメトリーを実施できる。
【００９８】
上記した作用極３および対極４を備えるが、参照極５を装置構成として備えない電極装置１によって、ポテンシオメトリーおよびガルバノスタットを実施することもできる。この方法では、例えば、参照極５を、電極装置１の別部材（別の外部装置に備えられる参照極５）とし、作用極３および対極４を備える電極装置１を準備し、その後、サイクリックボルタンメトリーの測定時に、図４の太い実線で示すように、別の参照極５を、外側から（例えば、厚み方向一方側から）イオン導電性媒質７に接触させる（押し当てる）。
【００９９】
＜第２実施形態＞
以下の第２実施形態において、上記した第１実施形態およびその変形例と同様の部材および工程については、同一の参照符号を付し、その詳細な説明を省略する。また、第２実施形態は、特記する以外、第１実施形態およびその変形例と同様の作用効果を奏することができる。さらに、第１実施形態、その変形例、および、第２実施形態を適宜組み合わせることができる。
【０１００】
油相がゲルである電極装置の第２実施形態を説明する。
【０１０１】
油相は、オルガノゲルとして調製される。
【０１０２】
オルガノゲルは、油相から形成されるネットワーク構造を有していれば、軟質ゲル（膨潤ゲルを含む）、硬質ゲルのいずれであってもよい。オルガノゲルとして、好ましくは、軟質ゲルが挙げられる。
【０１０３】
なお、オルガノゲルでは、後述する第２のゲル化剤が油相中で３次元網目構造を分子レベルで形成している。
【０１０４】
油相を軟質のオルガノゲルとして調製するには、油相に第２のゲル化剤を配合する。
【０１０５】
第２のゲル化剤としては、例えば、第２のゲル化剤を油相に配合し、加熱により、第２のゲル化剤が油相に一旦溶解し、その後、冷却によって、油相がゲルとなる第４のタイプ、例えば、第２のゲル化剤を油相に配合し（加熱および冷却することなく）混合することによって、油相がゲルとなる第５のタイプを含む。
【０１０６】
第４のタイプとして、例えば、ヒドロキシカルボン酸などが挙げられる。
【０１０７】
第５のタイプとして、例えば、油溶性ポリマー、アミノ酸ゲル化剤などが挙げられる。
【０１０８】
これらは、単独使用または併用することができる。
【０１０９】
上記した各第２のゲル化剤（第４および第５のタイプ）は、例えば、特開２０１３−１４１６６４などに詳述される。
【０１１０】
第２のゲル化剤として、好ましくは、第４のタイプ、具体的には、ヒドロキシカルボン酸が挙げられ、より好ましくは、炭素数１２以上、２２以下のヒドロキシカルボン酸、さらに好ましくは、１２−ヒドロキシステアリン酸などが挙げられる。
【０１１１】
有機溶媒１００質量部に対する第２のゲル化剤の割合は、例えば、１質量部以上、好ましくは、５質量部以上であり、また、例えば、４０質量部以下、好ましくは、２５質量部以下である。
【０１１２】
第２実施形態において、イオン導電性媒質７は、第２のゲル化剤によってゲルとなった油相と、油相より自由度が高い水相とが、それぞれが連続相として形成される両連続マイクロエマルションである。電解質は、水相に含有されている。
【０１１３】
なお、水相は、自由度が高いが、両連続マイクロエマルション中では、ゲルとなった油相の近傍に存在でき、イオン導電性媒質７における油相からの脱漏が抑制される。
【０１１４】
電極装置１の製造方法では、図１Ａおよび図２Ａに示すように、電極基板１０を準備する。
【０１１５】
次いで、図１Ｂおよび図２Ｂに示すように、マスク層６を電極基板１０に配置する。
【０１１６】
その後、図１Ｃ、図２Ｃ〜図２Ｄに示すように、イオン導電性媒質７を、電極基板１０において、作用極３、対極４および参照極５に接触し、これらに跨がるように、配置する。
【０１１７】
まず、油相がまだゲルになっていない両連続マイクロエマルションを調製する。具体的には、第２のゲル化剤が第４のタイプであれば、水、電解質、有機溶媒、第２のゲル化剤、界面活性剤および補助界面活性剤を配合し、これらを混合して混合液を調製する。その後、混合液を加熱する。加熱温度は、例えば、３０℃以上、好ましくは、３５℃以上、また、例えば、８０℃以下、好ましくは、７０℃以下である。その後、加熱された混合液を、電極基板１０の作用極３、対極４および参照極５に対して、配置する。具体的には、混合液を電極基板１０に塗布する。これにより、両連続マイクロエマルションの塗膜を調製する。
【０１１８】
その後、両連続マイクロエマルションの塗膜を常温（２５℃）に冷却する。
【０１１９】
これによって、第２のゲル化剤によって、油相がゲル（具体的には、物理ゲル）となる。これによって、電極基板１０の一方面８において、油相がゲルであるイオン導電性媒質７が形成される。
【０１２０】
イオン導電性媒質７は、水および電解質が含有された水相と、有機溶媒が含有され、ゲルとなった油相と、それらの界面に存在する界面活性剤および補助界面活性剤とを含有する両連続マイクロエマルションが調製される。
【０１２１】
次いで、この電極装置１を用いて、親水性（水溶性）の対象物質を含有する水溶液について、サイクリックボルタンメトリーの実施を説明する。
【０１２２】
水溶液は、例えば、上記した親水性の対象物質、および、対象物質を溶解する水を含む。親水性の対象物質は、イオン性であれば特に限定されず、例えば、フェリシアン化カリウム（ヘキサシアノ鉄酸カリウム）、ビオロゲンなどを含む。
【０１２３】
サイクリックボルタンメトリーの測定中、対象物質は、親水性（水溶性）であることから、水相に分配される。つまり、親水性の対象物質は、ゲルである油相ではなく、水相に移行して、作用極３および対極４間を移動する。
【０１２４】
これによって、例えば、ピーク電流を検出して、これに基づいて、親水性の対象物質の拡散定数Ｄを取得する。
【０１２５】
この電極装置１では、油相がゲルであるので、油相のゲルが水相の液体を内包することにより、イオン導電性媒質７の流動を抑制することができる。そのため、イオン導電性媒質７を作用極３および対極４に対して固定することができる。その結果、非特許文献１のような溶液１４（図６参照）を収容する必要がなく、装置の小型化を図ることができるとともに、電極装置１を簡便に取扱うことができる。
【０１２６】
＜第３実施形態＞
第３実施形態において、上記した第１実施形態、その変形例および第２実施形態と同様の部材および工程については、同一の参照符号を付し、その詳細な説明を省略する。また、第３実施形態は、特記する以外、第１実施形態、その変形例および第２実施形態と同様の作用効果を奏することができる。さらに、第１実施形態、その変形例、第２実施形態、および、第３実施形態を適宜組み合わせることができる。
【０１２７】
イオン導電性媒質７において、水相および油相の両方をゲルとすることができる。
【０１２８】
このイオン導電性媒質７を調製するには、第１実施形態の製造方法に準じて、水相をゲルとし、また、第２実施形態の製造方法に準じて、油相をゲルとする。
【０１２９】
この構成では、水相および油相のいずれもがゲルであるので、第１実施形態および第２実施形態より、作用極３、対極４および参照極５に対する確実な固定を実施することができる。
【０１３０】
一方、脂溶性の対象物質または親水性の対象物質を精度よく分析する観点からは、第３実施形態より、第１実施形態または第２実施形態が好適である。
【０１３１】
第１実施形態であれば、水相のみがゲルであるので、水相および油相の両方がゲルである第３実施形態より、油相における脂溶性の物質の拡散の自由度が高く、そのため、脂溶性の対象物質を油相に溶解および拡散させ、作用極３において電気化学的に検出することができる。一方、水相中のゲルのネットワークは、イオン伝導の妨げとならないので、脂溶性の対象物質の検出応答性に優れる。そのため、脂溶性の対象物質を精度よく分析することができる。
【０１３２】
第２実施形態であれば、油相のみがゲルであるので、水相および油相の両方がゲルである第３実施形態より、水相の自由度が高く、そのため、親水性の対象物質を水相に溶解させれば、親水性の対象物質を迅速にイオン伝導させることができるので、親水性の対象物質の応答性に優れる。その結果、親水性の対象物質を精度よく分析することができる。
【０１３３】
従って、第１実施形態または第２実施形態は、第３実施形態より、脂溶性の対象物質または親水性の対象物質を精度よく分析することができる。
【実施例】
【０１３４】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限（「以下」、「未満」として定義されている数値）または下限（「以上」、「超過」として定義されている数値）に代替することができる。
【０１３５】
実施例１
表１に示す全ての成分を、表１に示す量に従って、配合して、両連続マイクロエマルションを調製した。
【０１３６】
別途、図１Ａおよび図２Ａに示すように、基板２と、作用極３、対極４および参照極５とを備える電極基板１０を準備した。続いて、図１Ｂおよび図２Ｂに示すように、ポリマーフィルムからなるマスク層６を電極基板１０に貼り付けた。基板２の材料は、アルミナであった。
【０１３７】
作用極３の表面積は、１２．５６ｍｍ２であった。作用極３および対極４の材料は、金であり、参照極５の材料は、銀であった。
【０１３８】
次いで、上記した両連続マイクロエマルションを、電極基板１０の厚み方向一方側に、作用極３、対極４および参照極５と接触するように、それらに跨がるように滴下した。
【０１３９】
その後、ガラス製のカバー材１１で、両連続マイクロエマルション１３を被覆し、続いて、紫外線を両連続マイクロエマルション１３に照射して、第１のゲル化剤の調製と同時に、水相をゲル化した。これにより、イオン導電性媒質７を調製した。イオン導電性媒質７の厚みは、１０００μｍであった。
【０１４０】
次に、フェロセン（脂溶性の対象物質）のトルエン溶液０．１ｃｍ３をイオン導電性媒質７の厚み方向一方面に滴下した。フェロセンの濃度は、５ｍＭであった。
【０１４１】
滴下後、１分経過後、電極装置１に接続したポテンシオスタットを用いて、サイクリックボルタンメトリーを実施した。
【０１４２】
得られた実施例１のサイクリックボルタモグラムおよび拡散常数を図７に描画する。
【０１４３】
比較例１
両連続マイクロエマルションの水相をゲルにせず、また、別途、図６に示すように、電解セル１２を準備した以外は、実施例１と同様に処理した。
【０１４４】
次いで、実施例１と同様の、油相および水相のいずれもゲルではなく、液体である両連続マイクロエマルション１３  １０ｃｍ３を、電解セル１２に投入した。
【０１４５】
別途、図１Ａおよび図２Ａに示すように、電極基板１０を準備し、次いで、図１Ｂおよび図２Ｂに示すように、マスク層６を電極基板１０に配置して、作用極３、対極４および参照極５を区画した。
【０１４６】
次いで、図６に示すように、基板１０、作用極３、対極４および参照極５を、両連続マイクロエマルション１３に浸漬し、その後、サイクリックボルタンメトリーを実施した。
【０１４７】
得られた比較例１のサイクリックボルタモグラムおよび拡散常数を図８に描画する。
【０１４８】
実施例２
イオン導電性媒質７の調製を以下の通りに変更し、油相をゲルにし、ゲルの調製方法下記のように変更した以外は、実施例１と同様に処理した。
【０１４９】
すなわち、表２に示す全ての成分を、表２に示す量に従って、配合して混合して混合液（両連続マイクロエマルション）を調製し、混合液を４０℃に加熱した。
【０１５０】
続いて、４０℃に加熱したホットプレート上に配置された電極基板１０に、加熱した混合液を塗布して、混合液からなる塗膜を調製した。
【０１５１】
その後、透光性のカバー材１１を、塗膜の厚み方向一方面に配置した。
【０１５２】
その後、塗膜（混合液）を２５℃に冷却して、油相をゲル化（物理ゲル化）した。これにより、油相がゲルであるイオン導電性媒質７を調製した。
【０１５３】
次に、フェリシアン化カリウム（ＩＩＩ）（親水性の対象物質）の水溶液０．１ｃｍ３をイオン導電性媒質７の厚み方向一方面に滴下した。フェリシアン化カリウム（ＩＩＩ）の濃度は、５ｍＭであった。
【０１５４】
滴下後、１分経過後、電極装置１に接続したポテンシオスタットを用いて、サイクリックボルタンメトリーを実施した。
【０１５５】
得られた実施例２のサイクリックボルタモグラムを図９に描画する。
【０１５６】
＜考察＞
（１）  実施例１
図７から分かるように、実施例１では、水相がゲルであるイオン導電性媒質７によって、脂溶性の対象物質であるフェロセンをサイクリックボルタンメトリーすることができた。また、実施例１および比較例１のサイクリックボルタモグラムは、ほぼ同一であり、また、拡散定数もほぼ等しい。その結果、実施例１のサイクリックボルタンメトリー優れた精度が維持されたことが分かる。
（２）  実施例２
図９から分かるように、実施例２では、油相がゲルであるイオン導電性媒質７によって、親水性の対象物質であるフェリシアン化カリウム（ＩＩＩ）をサイクリックボルタンメトリーすることができた。
【０１５７】
【表１】
2020134164.tif 000004
【０１５８】
【表２】
2020134164.tif 000005
【符号の説明】
【０１５９】
１     電極装置
３     作用極（第１電極の一例）
４     対極（第２電極の一例）
５     参照極
７     イオン導電性媒質
１３   両連続マイクロエマルション
【図１】
2020134164.tif 000006
【図２】
2020134164.tif 000007
【図３】
2020134164.tif 000008
【図４】
2020134164.tif 000009
【図５】
2020134164.tif 000010
【図６】
2020134164.tif 000011
【図７】
2020134164.tif 000012
【図８】
2020134164.tif 000013
【図９】
2020134164.tif 000014